(57)【要約】本発明は、金属導電性材料からなる第１層（１６）、半導体材料からなる第２層（１２）および第１層と第２層の間の第３層（１４）を有する電気的構造素子に関する。第３層（１４）は誘電体を有し、かつ第１層から第２層へのおよび第２層から第１層への電荷担体の移動を防止または阻止するために形成されている。本発明により、誘電体は、大部分が結晶相の酸化プラセオジムを含有する。
2004506328.tif 000002
【特許請求の範囲】
【請求項１】
金属導電性材料からなる第１層（１６）、半導体材料からなる第２層（１２）および第１層（１６）と第２層（１２）の間の第３層（１４）を有する電気的構造素子であり、その際第３層（１４）が誘電体を有し、かつ第１層から第２層へのおよび第２層から第１層への電荷担体の移動を防止または阻止するために形成されている電気的構造素子において、誘電体が、大部分が結晶相の酸化プラセオジムを含有することを特徴とする電気的構造素子。
【請求項２】
第３層（１４）が単結晶領域（１４．２）を有する請求項１記載の電気的構造素子。
【請求項３】
第３層（１４）が非晶質領域（１４．１）を有する請求項１または２記載の電気的構造素子。
【請求項４】
層順序の方向の非晶質領域（１４．１）の延びがこの方向の第３層（１４）の全部の延びの最大で２０％である請求項１から３までのいずれか１項記載の電気的構造素子。
【請求項５】
層順序の方向の第３層（１４）の延びが最大で５０ナノメートルである請求項１から４までのいずれか１項記載の電気的構造素子。
【請求項６】
誘電体が酸化プラセオジムからなる請求項１から５までのいずれか１項記載の電気的構造素子。
【請求項７】
誘電体の誘電率が２０〜４０である請求項１から６までのいずれか１項記載の電気的構造素子。
【請求項８】
誘電体が酸化プラセオジムＰｒ２Ｏ３を有する請求項１から７までのいずれか１項記載の電気的構造素子。
【請求項９】
誘電体がＤ５３結晶構造またはＤ５２結晶構造のＰｒ２Ｏ３を有する請求項１から８までのいずれか１項記載の電気的構造素子。
【請求項１０】
構造素子が電界効果型トランジスター（１０）として形成される請求項１から９までのいずれか１項記載の電気的構造素子。
【請求項１１】
構造素子がスケーリングされたＣＭＯＳ−ＦＥＴとして形成され、その際第１層がゲート電極（１６）として形成され、第３層（１４）が、第２層（１２）内に、層順序に垂直な方向に、ソース構造（１８）およびドレイン構造（２２）の間に形成された通路（２２）に隣接している請求項１から１０までのいずれか１項記載の電気的構造素子。
【請求項１２】
第２層が第３層（１４）に対する界面で（００１）結晶配向または（１１１）結晶配向を有するシリコンからなる請求項１から１１までのいずれか１項記載の電気的構造素子。
【請求項１３】
基板上にガス状雰囲気から酸化プラセオジム含有材料層を析出する工程を有する電気的構造素子の製造方法において、酸化プラセオジム含有材料層を５００〜８００℃の基板温度で析出することを特徴とする電気的構造素子の製造方法。
【請求項１４】
プラセオジム含有材料層を６００〜７５０℃の基板温度で析出する請求項１３記載の方法。
【請求項１５】
プラセオジム含有材料層を６２５℃の基板温度で析出する請求項１４記載の方法。
【請求項１６】
プラセオジム含有材料層の析出工程を分子線−エピタキシー成長法を使用して行う請求項１３から１５までのいずれか１項記載の方法。
【請求項１７】
プラセオジム含有材料層を析出するために、固体の出発材料を蒸発する請求項１３から１６までのいずれか１項記載の方法。
【請求項１８】
酸化プラセオジムＰｒ６Ｏ１１を蒸発する請求項１７記載の方法。
【請求項１９】
基板上に酸化プラセオジムを析出するために、２種以上のガス状出発物質の化学反応を引き起こす請求項１３から１５までのいずれか１項記載の方法。
【請求項２０】
基板上に酸化プラセオジムを析出するために、２種以上の有機金属ガス状出発物質の化学反応を引き起こす請求項１９記載の方法。
【請求項２１】
析出に続く熱処理の工程を有し、その際熱処理の間、基板温度が最低４００℃および最高１０００℃である請求項１３から２０までのいずれか１項記載の方法。
【請求項２２】
熱処理の間、層の温度が５５０〜７００℃である請求項１３から２１までのいずれか１項記載の方法。
【発明の詳細な説明】
【０００１】
本発明は、金属導電性材料からなる第１層、半導体材料からなる第２層および第１層と第２層の間の第３層を有する電気的構造素子に関し、その際第３層は誘電体を有し、かつ第１層から第２層へのおよび第２層から第１層への電荷担体の移動を防止または阻止するために形成されている。
【０００２】
本発明は更に基板に酸化プラセオジム含有材料層を析出する工程を有する電気的構造素子の製造方法に関する。
【０００３】
前記形式の電気的構造素子は一般にＭＩＳ（Ｍｅｔａｌ　Ｉｎｓｕｌａｔｏｒ　Ｓｅｍｉｃｏｎｄｕｃｔｏｒ）または最も一般的で重要な形式ではＭＯＳ（Ｍｅｔａｌ　Ｏｘｉｄｅ　Ｓｅｍｉｃｏｎｄｕｃｔｏｒ）と呼ばれる。例えばＭＯＳダイオード、ＭＯＳ電界効果型トランジスター（ＭＯＳＦＥＴ）、ドーピングのような材料パラメーターが構造素子構造体の減少した横方向の尺度に調節されている、スケーリングされたＭＯＳＦＥＴ、変調ドーピングＭＯＤＦＥＴＳまたはＤＲＡＭ構造が公知である。
【０００４】
この種の構造素子の金属導電性第１層は金属自体からおよび高ドーピング（変性）半導体から形成されていてもよいことが理解される。両方の材料群において第１層内で、電界の中で、準遊離電荷担体を用いて電荷の移動が行われる。
【０００５】
更にこの場合に使用される層の用語は層厚に比べて大きい、層順序に垂直な（横）方向の平面の延びを必ずしも意味するわけでないことが強調される。後からの構造化によりまたは例えばエピタキシー製造法での相当する製造パラメーターの調節により、電気的構造素子において横方向の尺度が層厚の規模にある構造体を形成することができる。これらの構造体はこの場合に層と呼ばれる。
【０００６】
冒頭に記載の形式の電気的構造素子の第３層での誘電体としての酸化珪素ＳｉＯ２の使用はごく最近まで物理的限界に直面していた。従ってＣＭＯＳ（相補的ＭＯＳ）電界効果トランジスターでの構造体尺度の減少は金属導電性ゲート電極とドーピングされた半導体通路の間のゲート−誘電体の厚さの減少を必要とする。１００ｎｍより小さいソースとドレインの間の通路長さを有するトランジスターのために、ゲート−酸化物としてＳｉＯ２を使用する場合は、３．９のかなり低い誘電率により２ｎｍ未満の誘電体の層厚が必要である。この小さい層厚は電荷担体の直接的トンネルの可能性を高め、従ってゲート電極と通路またはドレインの間の著しく増加する漏れ電流を引き起こし、これがトランジスターの効率を損なうことがある。
【０００７】
この問題を解決するために、誘電体として酸化珪素の代わりに使用できる代替材料を使用することが公知である。この種の材料は酸化珪素より高い誘電率を有する。これにより構造素子のスケーリングに関して、層厚を直接的トンネル工程の可能性が大きい、臨界的な値の範囲に減少することなく、ゲート−酸化物容量の増加を達成することができる。ゲート−酸化物容量は周知のように誘電率に比例し、ゲート−誘電体の厚さに反比例する。
【０００８】
公知の代替誘電体は大部分が非晶質相の金属酸化物である。米国特許第６０１３５５３号明細書からゲート−誘電体としてジルコニウム−またはハフニウム−オキシニトリドの使用が公知である。米国特許第５９５５２１３号明細書からメモリー構造素子のゲート−誘電体として結晶質ＹＳｃＭｎＯ３の使用が公知である。米国特許第５８１０９２３号明細書および米国特許第５８２８０８０号明細書の刊行物からゲート誘電体としてエピタキシーＺｒＯ２層もしくはＺｒＹＯ２層の使用が公知である。これらの材料はＳｉＯ２層と比較して漏れ電流密度の減少を可能にする。この場合に比較尺度として、同じ相当する酸化物層厚ＥＯＴでの漏れ電流密度の値を用いる。誘電体の相当する酸化物層厚ＥＯＴ（Ｅｑｕｉｖａｌｅｎｔ　Ｏｘｉｄｅ　Ｔｈｉｃｋｎｅｓｓ）は層厚ｄと酸化珪素の誘電率（ＫＳｉＯ２）と誘電体の誘電率（ＫＤ）の比との積である。
【０００９】
ＥＯＴ＝ｄ・ＫＳｉＯ２／ＫＤ　　　（１）
Ｂ．Ｈ．Ｌｅｅ等、Ｔｅｃｈｎ．Ｄｉｇ　ＩＥＥＥ　Ｉｎｔｅｒｎａｔｉｏｎａｌ　Ｅｌｅｃｔｒｏｎ　Ｄｅｖｉｃｅｓ　Ｍｅｅｔｉｎｇ　１９９９（ＩＥＤＭ　９９）１３３頁およびＷ．Ｊ．Ｑｉ等、Ｔｅｃｈｎ．Ｄｉｇ．ＩＥＤＭ　９９　１４５頁の刊行物から公知の、ＥＯＴ＝１．４ナノメートルの所定の値でのＺｒＯ２およびＨｆＯ２の漏れ電流密度の値は、ＳｉＯ２の公知の値に比べて１Ｖのゲート電圧で約１０−４までの係数だけ減少して約１０−３〜１０−４Ａ／ｃｍ２の値になる。しかし特に高度にスケーリングする構造素子、すなわち特に小さい尺度の適当な構造素子構造体を製造するために、漏れ電流密度の更なる減少が望まれる。
【００１０】
Ｐ．Ｓｉｎｇｈ、Ｂ．Ｂａｉｓｈｙａ、ｐｈｙｓ．ｓｔａｔ．ｓｏｌ．（ａ）１０４、１９８７、８８５−８８９には種々の希土類酸化物の研究が報告され、このなかで大部分非晶質の酸化プラセオジムＰｒ６Ｏ１１がＩＩ−ＶＩ半導体からの薄膜トランジスターでのゲート−誘電体としての使用に適している。この薄膜トランジスターの製造はマルチプル・ポンプ・ダウン（Ｍｕｌｔｉｐｌｅ　Ｐｕｍｐ　Ｄｏｗｎ）法により、真空室中で電子線の作用下で固体の出発物質の蒸発により行う。こうして製造した構造素子を、引き続き周囲空気中、２００℃で３〜４時間熱処理工程にさらす。こうして製造した酸化プラセオジム層を有する構造素子は安定性が低い。
【００１１】
本発明の課題は、冒頭に記載の形式の電気的構造素子を、特に高度にスケーリングできるように形成することである。本発明の課題は、更にガス状の雰囲気から基板に酸化プラセオジム含有材料層を析出する工程を有する電気的構造素子の製造方法を、特に高度にスケーリングされた構造素子を製造できるように形成することである。
【００１２】
前記課題は、本発明により、冒頭に記載の形式の電気的構造素子において、誘電体が大部分が結晶相の酸化プラセオジムを含有することにより解決される。すなわち酸化プラセオジムは大部分が単結晶であるかまたは複数の異なる結晶相の形で存在してもよいが、大部分が非晶質または多結晶でない。
【００１３】
本発明は、大部分が結晶相の酸化プラセオジムが、スケーリングされた電気的構造素子に使用するために適した公知の誘電体に比べて著しく改良された特性を有するという利点を有する。これには一方で、本発明による酸化プラセオジム層が基板のドーピングに関係なく３１±３の有効な誘電率Ｋｅｆｆを有することが挙げられる。他方で、大部分が結晶相の酸化プラセオジムはＭＯＳ構造体の誘電体としてきわめて少ない漏れ電流密度を有する。１．４ｎｍの相当する酸化物層厚を有するＭＯＳ構造体において、１Ｖのゲート電圧で５×１０−９Ａ／ｃｍ２までの漏れ電流密度の値が測定された。この値は同じ周囲条件により直ちにＺｒＯ２およびＨｆＯ２に関する前記の値に匹敵し、この誘電体に比べて１０−４より大きい漏れ電流密度の減少を示す。
【００１４】
大部分が結晶質の酸化プラセオジム層は更に、静電容量−電圧（ＣＶ）測定において著しいヒステリシス効果を示さないことにより際立っている。この材料は更にきわめて安定である。電気的特性を損なわずに、Ｓｉに析出した酸化プラセオジム層は１５秒の時間にわたり１０００℃の温度にさらすことができる。最後に負荷誘導漏れ電流（Ｓｔｒｅｓｓ　ｉｎｄｕｃｅｄ　ｌｅａｋａｇｅ　ｃｕｒｒｅｎｔ）の測定は長い時間にわたる酸化プラセオジム含有誘電層の高い負荷能力を示す。４３メガボルト／ｃｍより高い電界の強さではじめて破壊、すなわち誘電特性の破壊（絶縁破壊）が生じる。この破壊の後に事前の値から著しく逸脱することなく再び本来の誘電特性が形成される。
【００１５】
従って酸化プラセオジムは、その特性により、大部分が結晶相の誘電体として、従来の値を上回るスケール係数のスケーリングされた電気的構造素子に特に適している。しかしもちろん他の構造素子、例えば冒頭に記載の構造素子に誘電体として使用することもできる。
【００１６】
有利な構成において、本発明の構造素子の第３層は単結晶領域を有する。第３層がわずかの単結晶領域のみからなる場合に、第３層、従ってゲート−酸化物層の特に良好な誘電特性を達成することができる。これに対して酸化プラセオジムが多結晶相で存在する場合は、第３層の品質が著しく低下する。これは漏れ電流密度の著しく高い値により示される。
【００１７】
他の構成において第３層は非晶質領域を有する。これは典型的には第２層と第３層の間の界面領域に配置され、全部の界面にわたり横方向に延びる。非晶質領域は、例えば第２層が完全に圧倒的にシリコンからなるＣＭＯＳ電界効果トランジスターに含まれ、従来の研究によればプラセオジムシリケートである。
【００１８】
製造方法のパラメーターの適当な調節によりこの非晶質の中間層の形成を防ぐことが可能である。非晶質領域の延びはいずれにしても層順序の方向でこの方向の第３層の全部の延びの最大２０％であるべきである。従来の研究は非晶質中間層が結晶相より低い誘電率を有する兆候を明らかにした。しかし非晶質中間層と結晶層の厚さの比は全体として結果として生じる第３層の有効な誘電率を決定する。
【００１９】
本発明の電気的構造素子の他の構成において層順序の方向の第３層の延びは最大５０ｎｍである。
【００２０】
第３層への例えばＺｒＯ２またはＨｆＯ２のような他の材料の混合は原則的にもちろん可能である。しかし誘電体は有利には全部が酸化プラセオジムからなる。
【００２１】
基本的にすべての公知のプラセオジムの酸化物、従って例えばＰｒＯ２、Ｐｒ２Ｏ３またはＰｒ６Ｏ１１の２つの変態が誘電体に含まれていてもよい。有利な構成において誘電体は酸化プラセオジムＰｒ２Ｏ３を含有する。このプラセオジムの酸化物を使用して従来の研究で最もよい結果が達成された。
【００２２】
その際Ｐｒ２Ｏ３は有利にはＤ５３結晶構造またはＤ５２結晶構造で存在する。Ｄ５３構造は、例えば適当な成長パラメーターでＰｒ２Ｏ３をＳｉ（００１）表面に析出する際に形成される。Ｐｒ２Ｏ３をＳｉ（１１１）表面に析出する際に、適当な成長パラメーターでＤ５２構造が形成される。
【００２３】
現在本発明を実施するために更に有利な電気的構造素子は電界効果トランジスターである。１つの態様において、電気的構造素子はスケーリングしたＣＭＯＳＦＥＴとして形成され、その際第１層がゲート電極として形成され、第３層が第２層内に層順序に垂直な方向にソース構造とドレイン構造の間に形成される通路に隣接している。他の態様において、本発明の電気的構造素子は変調ドープ電界効果トランジスター（ＭＯＤＦＥＴ）として形成される。
【００２４】
第２層は第３層に対する界面で有利には完全に圧倒的に（００１）結晶配向または（１１１）結晶配向を有するシリコンからなる。
【００２５】
本発明は、方法に関しては、酸化プラセオジム含有材料層を５００〜８００℃の基板温度で析出することにより、基板にガス状雰囲気から酸化プラセオジム含有材料層を析出する工程を有する電気的構造素子の製造方法を形成する。
【００２６】
本発明の方法の利点は、プラセオジム含有材料層を所定の基板温度間隔で大部分が結晶の形で析出することにある。多結晶プラセオジム含有材料層の形成が回避される。このやり方で、すでに説明され、以下に図１〜８により詳細に記載されるように、きわめて有利な誘電特性を有する、大部分が結晶のプラセオジム含有層が形成される。
【００２７】
プラセオジム含有材料層が成長する基板は製造方法で予め成長したまたは調製した層を形成する。ＣＭＯＳ−ＦＥＴを製造する際に、例えば通路層はゲート−誘電体を析出する基板を形成する。通路層は一般に（００１）配向の単結晶シリコンにより形成される。
【００２８】
有利な方法において、酸化プラセオジム含有材料層は６００〜７５０℃の基板温度間隔で析出する。この条件下で形成される層は特に純粋な結晶構造を有する。この点で６２５℃の基板温度で現在最もよい結果が達成される。
【００２９】
プラセオジム含有材料層の析出工程は公知の分子線エピタキシー成長法を使用して行うことができる。
【００３０】
プラセオジム含有材料層を析出するために、本発明の方法の１つの構成において、有利には固体の出発材料を蒸発する。蒸発した材料の一部が基板の直接の周辺領域に到達し、基板で引き続き次第に結晶形成が行われる。蒸発は、例えば電子線の作用下で引き起こすことができる。固体の出発材料として、例えばすべての公知の酸化プラセオジムを使用することができる。有利には酸化プラセオジムＰｒ６Ｏ１１を使用する。
【００３１】
選択的に、基板に酸化プラセオジムを析出するために、２種以上のガス状出発物質の化学反応を引き起こすことができる。このために公知の気相エピタキシー法を使用することができる。例えば基板に酸化プラセオジムを析出するために、２種以上の有機金属ガス状出発物質の化学反応を引き起こす。このために一般的なＭＯＣＶＤ（Ｍｅｔａｌｌ　Ｏｒｇａｎｉｃ　Ｃｈｅｍｉｃａｌ　Ｖａｐｏｒ　Ｄｅｐｏｓｉｔｉｏｎ　金属有機化学蒸着）反応および方法もしくはＭＯＶＰＥ（Ｍｅｔａｌｌ　Ｏｒｇａｎｉｃ　Ｃｈｅｍｉｃａｌ　Ｖａｐｏｒ　Ｅｐｉｔａｘｙ　金属有機化学蒸着エピタキシー）反応および方法を使用することができる。
【００３２】
前記成長法を使用して、単結晶または種々の結晶相から形成される層を成長することができる。その際プラセオジム含有層の通路に対する結晶配向はエピタキシーであってもよい。
【００３３】
本発明の方法の１つの構成において、析出に続く熱処理の工程により結晶構造の純度が改良される。熱処理の間、基板温度は最低４００℃および最高１０００℃、特に５５０〜７００℃である。６００℃で短い時間にわたり（約５分）熱処理された層は静電容量−電圧（ＣＶ）測定で静電容量のヒステリシスを示さない。表面粗さは平均して（ＲＭＳ）０．５ｎｍより少ない。
【００３４】
本発明の更なる利点を図面に示された以下の実施例により説明する。
【００３５】
図１はＳｉ（００１）上のＰｒ２Ｏ３層のＸ線回折スペクトルを示し、
図２はｐ−Ｓｉに成長した第２Ｐｒ２Ｏ３層でのＣＶ測定の結果を示し、
図３は処理されていない状態でのおよび１０００℃に短時間加熱した後の第３Ｐｒ２Ｏ３層のＸ線回折スペクトルの比較を示し、
図４は加熱した後の第３層でのＣＶ測定の結果を示し、
図５は第４Ｐｒ２Ｏ３層でのＳＩＬＣ測定の結果を示し、
図６は１６個の同じ形式で製造された金／Ｐｒ２Ｏ３／ｎ−Ｓｉコンデンサーで印加された電圧に依存した電流密度の測定結果を示し、
図７は２つの異なる電圧下の２つの他の金／Ｐｒ２Ｏ３／ｎ−Ｓｉコンデンサーでの時間の関数としての電流密度の測定結果を示し、
図８は図７の測定を実施した後の図７と同じコンデンサーで印加された電圧に依存した電流密度の測定結果を示し、
図９はＭＯＳＦＥＴのゲート領域の層構造の断面図を示し、
図１０は本発明によるＳｉベースＣＭＯＳＦＥＴの断面図を示す。
【００３６】
図１は（００１）シリコン上の厚さ１３．４ｎｍのＰｒ２Ｏ３層のＸ線回折スペクトルを示す。この層は６２５℃の基板温度で分子線エピタキシーを使用して固体の出発材料（Ｐｒ６Ｏ１１）を使用して製造し、引き続き６００℃の基板温度で５分間熱処理した。二倍の回折角（２θ）の関数としての検出器の数の衝撃の単位での回折したＸ線強度が示される。スペクトルは２θ＝７０°で優勢な回折線を示し、これはシリコン格子での回折に帰因する。約４５°の二倍の回折角でシリコンピークの強度よりいくらか少ない強度の比較により第２の回折線が認識できる。この線はＰｒ２Ｏ３の結晶格子でのＸ線の回折に帰因する。この結果は酸化プラセオジムが大部分単結晶で存在することを示し、その他の点で図示されていない電子回折検査および高分解透過電子顕微鏡検査により確認される。
【００３７】
図２は第２の厚さ１３．４ｎｍのＰｒ２Ｏ３層での静電容量−電圧（ＣＶ）測定の結果を示す。以下に詳しく記載される電極と基板の間の高周波（１００ｋＨｚ）電圧パルスＶｇの最大振幅への静電容量の依存性が示され、その際２つの示された曲線の記録に関する高周波電圧パルスの最大振幅は１秒当たり０．１Ｖだけ増加または減少している。本発明の層は比抵抗１０オーム・ｃｍを有するｐ−ドーピング（００１）シリコンにそのほかは図１の層と同じ条件で析出し、引き続き金電極を備える。金電極はシャドーマスクにより蒸発した金を析出することにより被覆した。測定は熱処理後に行った。図２のグラフにおいて直線は最初の測定の進行の際のＣＶ曲線を示し、この間に電圧パルスの最大振幅は３ボルトから−１ボルトに減少した。グラフの破線は直接継続する第２の測定の進行の際のＣＶ曲線を示し、この間に電圧パルスの最大振幅は−１ボルトから３ボルトに増加した。層の静電容量は−１ボルトの電圧で約３０００ピコファラッドであり、約−０．５ボルトの電圧値から激しく減少し、＋０．５ボルトで約２００ピコファラッドの値にまで減少した。更に電圧を増加した場合に静電容量の値は３ボルトで１００ピコファラッド未満の値にまで少なく低下した。測定は広い範囲で進行方向に関係なく、重大なヒステリシス効果が生じなかった。
【００３８】
図３は図１と同じ形式のＸ線スペクトルを示す。これらのスペクトルはシリコン上の第３の厚さ１４．９ｎｍのＰｒ２Ｏ３層で測定し、一方では（下側のスペクトル）処理されない状態で（成長状態）および他方では（上側のスペクトル）引き続き窒素雰囲気で基板温度１０００℃で１５秒の時間にわたり熱処理して測定した。処理した層のＸ線スペクトルは、単独に明らかに説明するために、縦座標の方向に上に向かって移動している。２つのスペクトルを比較して、熱処理が、処理した試料の結晶構造に測定可能な影響を及ぼさないことが示される。すなわち両方のスペクトルは実質的に同じである。結晶構造の純度の劣化はＰｒ２Ｏ３に属するピークの分布により約２θ＝４５゜で認識される。
【００３９】
図４は熱処理された第３層での図２に記載される処理と同様に実施したＣＶ測定の結果を示す。電圧への静電容量の依存性は処理された層では、匹敵する、ただし処理されていない第２の層の図２から知られる依存性に比べてほとんど変化していない。これは熱処理後の試料の誘電特性が１０００℃のようなきわめて高い温度でさえも劣化を受けないことを示す。
【００４０】
図５はシリコン基板上の第４のＰｒ２Ｏ３層でのＳＩＬＣ測定の結果を示す。この層はＥＯＴ１．４ｎｍを有し、金電極が備えられている。この層は測定の直前に３２メガボルト／ｃｍに相当して４．５６ボルトの電圧にさらした。金電極と基板の間の電圧Ｖｇに依存したアンペア／ｃｍ２の単位での漏れ電流Ｊｇの値が示される。５回の測定を実施し、試料の異なる長さの負荷時間で行った。結果は図５のグラフに異なる線の形の曲線で示される。層が負荷電圧にさらされる前に第１の測定を行った（直線）。他の測定は３０秒、６０秒、３００秒および６００秒の長さの負荷時間後に行った。それぞれの測定への測定曲線の割り当てはグラフの上の左側の説明から理解できる。結果において６００秒の時間にわたる層の負荷の後でさえも漏れ電流密度のゲート電圧Ｖｇへの依存性のきわめて少ない変化が示される。これはすでに予め確認された本発明の方法により製造される層の意想外に高い負荷能力を証明する。
【００４１】
図６は１６個の同じ形式で製造した金／Ｐｒ２Ｏ３／ｎ−Ｓｉコンデンサーで印加された電圧Ｖｇに依存した漏れ電流密度Ｊｇの測定の結果を示す。酸化プラセオジム層により覆われた基板面はすべてのコンデンサーで１．８９×１０−３ｃｍ２であった。ＥＯＴは１．４ｎｍであった。示されたすべての曲線は同じ形式の経過を示す。漏れ電流密度はＶｇ＝−２ボルトの電圧で１０−８〜１０−７Ａ／ｃｍ２であり、その後０ボルトで１０−１１Ａ／ｃｍ２未満の値にまで低下し、正の電圧Ｖｇが増加する場合に負の電圧値の経過にほぼ対称的に増加する。Ｖｇ＝１ボルトで漏れ電流密度は平均してＪｇ（１Ｖ）＝（５．０±０．５）×１０−９Ａ／ｃｍ２の値に達する。種々のコンデンサーでのこの値の変動は明らかにきわめて少ない。漏れ電流密度はより高い正の電圧に対して更に上昇する。４３メガボルト／ｃｍの電界の強さに相当して６ボルトより高い値ではじめて破壊が生じる。
【００４２】
図７は引き続く負荷測定の結果としてＥＯＴ１．４ｎｍの２個の金／Ｐｒ２Ｏ３／Ｓｉ（００１）コンデンサーに関して５．０２Ｖもしくは５．２４Ｖの電圧の印加後の漏れ電流密度の時間への依存性を示す。破壊は１００秒より長い時間の後ではじめて認められる。この測定も本発明の方法で製造した層の安定性を示した。
【００４３】
図８は図７に示される負荷測定の前および後の２つのコンデンサーでのＣＶ測定の結果を示す。破線で示された曲線は負荷測定後の依存性を（グラフの上の左側の説明を参照）、直線で示された曲線は測定前の依存性を示す。負荷測定で生じる破壊はゲート電圧Ｖｇへの漏れ電流密度Ｊｇの依存性のきわめてわずかな相違を生じることが示される。コンデンサーは破壊から完全に回復する。
【００４４】
図９は本発明のＭＯＳＦＥＴ１０の断面図を示す。（００１）配向のシリコン基板にゲート酸化物層１４が成長する。ゲート酸化物層１４は酸化プラセオジムＰｒ２Ｏ３からなる。その厚さは５０ｎｍ未満である。ゲート酸化物層１４にゲート電極１４を被覆する。ゲート電極１４はこの実施例では金からなるが、ｐ−導電性シリコンまたはｎ−導電性シリコン、他の金属、複数の金属の合金から、それぞれ単独にまたは互いに組み合わせて形成される。
【００４５】
基板は、例えばイオン注入によりドーピングされたソース部分１８およびドレイン部分２０を有する。ソース１８とドレイン２０の間に層順序に垂直にドーピング通路２２が延びる。
【００４６】
ここで示されるＭＯＳＦＥＴ１０の構造は基本的に公知である。従って当業者に周知の詳細な説明は省略する。しかしゲート酸化物層を使用して、個々に構造の変動を生じることがある、この種のＭＰＳＦＥＴのスケーリングの新たな可能性が開示される。ＭＯＳＦＥＴ１０の層順序の方向を任意に変動できることが理解される。
【００４７】
図１０は図１のゲート酸化物１４の領域を拡大した図を示す。図１と比べて同じＭＯＳＦＥＴ１０の構造素子は同じ符号が付けられる。ゲート酸化物層１４は直接通路１４に隣接する非晶質界面層１４．１を有し、界面層はプラセオジムおよび酸素と一緒のシリケートを有する。ゲート酸化物層を製造する際の成長パラメーターの適当な選択により層順序の方向の界面層１４．１の厚さはゲート酸化物層の厚さの２０％より少ない。界面層１４．１に、ゲート電極１６に向かって大部分が単結晶の酸化プラセオジム層１４．２が接続している。
【図面の簡単な説明】
【図１】Ｓｉ（００１）上のＰｒ２Ｏ３層のＸ線回折スペクトルを示す図である。
【図２】ｐ−Ｓｉに成長した第２Ｐｒ２Ｏ３層でのＣＶ測定の結果を示す図である。
【図３】処理されていない状態でのおよび１０００℃に短時間加熱した後の第３Ｐｒ２Ｏ３層のＸ線回折スペクトルの比較を示す図である。
【図４】加熱した後の第３層でのＣＶ測定の結果を示す図である。
【図５】第４Ｐｒ２Ｏ３層でのＳＩＬＣ測定の結果を示す図である。
【図６】１６個の同じ形式で製造された金／Ｐｒ２Ｏ３／ｎ−Ｓｉコンデンサーで印加された電圧に依存した電流密度の測定結果を示す図である。
【図７】２つの異なる電圧下の２つの他の金／Ｐｒ２Ｏ３／ｎ−Ｓｉコンデンサーでの時間の関数としての電流密度の測定結果を示す図である。
【図８】図７の測定を実施した後の図７と同じコンデンサーで印加された電圧に依存した電流密度の測定結果を示す図である。
【図９】ＭＯＳＦＥＴのゲート領域の層構造の断面図である。
【図１０】本発明によるＳｉベースＣＭＯＳＦＥＴの断面図である。
【符号の説明】
１２　第２層、　１４　第３層、　１６　第１層、　２２　通路
【図１】
2004506328.tif 000003
【図２】
2004506328.tif 000004
【図３】
2004506328.tif 000005
【図４】
2004506328.tif 000006
【図５】
2004506328.tif 000007
【図７】
2004506328.tif 000008
【図８】
2004506328.tif 000009
【国際公開パンフレット】
2004506328.tif 000010
2004506328.tif 000011
2004506328.tif 000012
2004506328.tif 000013
2004506328.tif 000014
2004506328.tif 000015
2004506328.tif 000016
2004506328.tif 000017
2004506328.tif 000018
2004506328.tif 000019
2004506328.tif 000020
2004506328.tif 000021
2004506328.tif 000022
2004506328.tif 000023
2004506328.tif 000024
2004506328.tif 000025
2004506328.tif 000026
2004506328.tif 000027
2004506328.tif 000028
2004506328.tif 000029
2004506328.tif 000030
2004506328.tif 000031
2004506328.tif 000032
2004506328.tif 000033
2004506328.tif 000034
2004506328.tif 000035
【国際調査報告】
2004506328.tif 000036
2004506328.tif 000037
2004506328.tif 000038
2004506328.tif 000039
2004506328.tif 000040
2004506328.tif 000041